(57)【要約】      （修正有）【課題】完成品に軸方向の縦筋が出ないようにし、この縦筋を除去するための仕上げ工程を不要とし、また金型費が安価で、型締装置が不要で、段取時間が短く、しかも機械装置がはるかに安価となり、とりわけ車輛用のアクスルシャフトの製造に非常な効率化と、コストダウンをもたらすことができる画期的なフランジ付長軸部品の鍛造加工方法を提供する。【解決手段】金属製軸用素材１の要鍛造箇所を予め高周波炉で変態点以上に局部加熱しておき、縦型のアプセッタである動圧スクリュープレス又は静圧スクリュープレス３により局部加熱された要鍛造箇所を金属製軸用素材１の軸部を保持する下型１８が一体型である金型を用いて車輛用のアクスルシャフトのフランジ部の形状に成形する。【選択図】図１４
2014237179.tif 000002
【特許請求の範囲】
【請求項１】
金属製軸用素材の要鍛造箇所を予め高周波炉で変態点以上に局部加熱しておき、縦型のアプセッタである動圧スクリュープレス又は静圧スクリュープレスにより前記局部加熱された要鍛造箇所を前記金属製軸用素材の軸部を保持する下型が一体型である金型を用いてフランジ形状に成形することを特徴とするフランジ付長軸部品の鍛造加工方法。
【請求項２】
金属製軸用素材の要鍛造箇所を予め高周波炉で変態点以上に局部加熱しておき、縦型のアプセッタである動圧スクリュープレスにより前記局部加熱された要鍛造箇所を前記金属製軸用素材の軸部を保持する下型が一体型である金型を用いて２乃至３工程の鍛造加工で完成前の予備的形状に成形し、しかる後にアプセッタである動圧スクリュープレス又は静圧スクリュープレスによりフランジ形状に成形することを特徴とするフランジ付長軸部品の鍛造加工方法。
【請求項３】
前記動圧スクリュープレス及び静圧スクリュープレスは、サーボモータ駆動のものであることを特徴とする請求項１又は請求項２に記載のフランジ付長軸部品の鍛造加工方法。
【請求項４】
前記静圧スクリュープレスは、サーボモータを駆動源とする油圧モータ駆動の歯車式静圧スクリュープレスであることを特徴とする請求項１又は請求項２に記載のフランジ付長軸部品の鍛造加工方法。
【請求項５】
前記フランジ付長軸部品は、車輛用のアクスルシャフトであることを特徴とする請求項１から請求項４のいずれか１項に記載のフランジ付長軸部品の鍛造加工方法。
【発明の詳細な説明】
【技術分野】
【０００１】本発明は、フランジ付長軸部品の鍛造加工方法に係り、特に従来の軸直角方向の割型を用いた機械式横型アプセッタを用ず、縦型のアプセッタである動圧スクリュープレス又は静圧スクリュープレスにより予め高周波炉で変態点以上に局部加熱された要鍛造箇所をフランジ形状に成形する鍛造加工方法であって、従来では不可避であった「完成品の表面の軸方向の縦筋」が出ない、きれいな製品が得られると共に、従来の非常に大型かつ高価な機械式横型アプセッタに比べてはるかに安価な縦型のアプセッタである動圧又は静圧のスクリュープレスを用いることにより、材料の移動装置が不要でその分装置のコストダウンが可能で、金型は上型と下型に割ってあればよく下型は一体型で軸直角方向には割る必要がなく、金型費が安価で、型締装置が不要で、段取時間が短く、しかも機械装置がはるかに安価となり、とりわけ車輛用のアクスルシャフトの製造に非常な効率化と、コストダウンをもたらすことができる画期的なフランジ付長軸部品の鍛造加工方法に関する。
【背景技術】
【０００２】従来、フランジ付長軸部品の一例として、極めて大きな強度、靱性及び耐衝撃性が要求される耐高荷重長軸部品かつ保安部品である車輛用のアクスルシャフトは、熱間鍛造加工により製造されており、この鍛造加工方法は、例えば特許文献２に示すように、車輛用のアクスルシャフトのフランジ部の鍛造加工においては、素材は未加工の単なる丸棒の状態から、第１工程、第２工程、第３工程及び第４工程の順で、次第にフランジ部の形状に近づくように予備的形状（プリフォーム）の鍛造加工を行い、仕上げ工程である第５工程及び第６工程の順でフランジフランジ部の形状に仕上げ鍛造加工をするのであるが、この鍛造加工は、素材の軸直方向に２つに割られた割型を使用し、プレス装置はすべて極めて大規模かつ高価な機械式横型アプセッタが使用され、素材の移動は移動装置（トランスファ）を用いて加工されていた。【０００３】このような従来のフランジ付長軸部品の鍛造加工方法においては、金型の分割線（パーティングライン）が原因で、完成品となったアクスルシャフトに軸方向の縦筋が現れるのが不可避であり、この縦筋を除去するための仕上げ工程が必要になるという欠点があった。
また素材が１ｍ以上と長いため、素材の移動装置（トランスファ）が複雑で高価となり、型締装置が必要で、金型費が高く、段取時間が長くかかり、機械装置及びその保守費用が高額になるなど多くの欠点があった。
【先行技術文献】
【特許文献】
【０００４】
【特許文献１】  特開平５−２７７６１６
【特許文献２】  特開平５−２７７６１７
【特許文献３】  特開２００９−６３３８
【発明の概要】
【０００５】
【発明が解決しようとする課題】
【０００６】本発明は、上記した従来技術の欠点を除くためになされたものであって、その目的とするところは、金属製軸用素材の要鍛造箇所を予め高周波炉で変態点以上に局部加熱しておき、縦型のアプセッタである動圧スクリュープレス又は静圧スクリュープレスにより局部加熱された要鍛造箇所を金属性軸用素材の軸部を保持する下型が一体型である金型を用いてフランジ形状に成形することによって、従来不可避とされていた素材の軸直角方向の割型を不要とすることであり、またこれによって鍛造加工時に軸方向の割線が原因の縦筋がフランジ付長軸部品の完成品に全く出ないようにすることであり、また該縦筋を除去するための仕上げ工程を不要として、その分のコスト低減を図ることである。【０００７】また他の目的は、上記構成によって、材料の移動装置を不要としてその分装置のコストダウンを可能とし、金型のうち軸部を保持する下型は軸直角方向には割ることなく一体型としているため金型費を安価とし、型締装置を不要とし、段取時間が短くて済むようにし、しかも機械装置が従来よりはるかに安価（従来の横型のアプセッタの２分の１程度）で済むようにし、とりわけ車輛用のアクスルシャフトの製造に非常な効率化と、コストダウン（従来の製造コストに比べて３０％減）をもたらすようにすることである。【０００８】また他の目的は、金属製軸用素材の要鍛造箇所を予め高周波炉で変態点以上に局部加熱しておき、縦型のアプセッタである動圧スクリュープレスにより局部加熱された要鍛造箇所を金属性軸用素材の軸部を保持する下型が一体型である金型を用いて２乃至３工程の鍛造加工で完成前の予備的形状に成形し、しかる後にアプセッタである動圧スクリュープレス又は静圧スクリュープレスによりフランジ形状に成形することによって、小径の素材から相当大きい直径のフランジ部までの鍛造加工を無理なく実施できるようにすることであり、またこれによってとりわけ車輛用のアクスルシャフトの製造効率を飛躍的に向上させ、鍛造加工の大幅なコストダウン（従来の製造コストに比べて３０％減）を達成することである。また特にフランジ形状の成形を静圧スクリュープレスにより行うことで、動圧スクリュープレスによる場合よりも装置のフレームの強度が小さくて済むようにし、またこれによってプレス装置の更なるコストダウンを可能とすることである。【０００９】また他の目的は、縦型の動圧スクリュープレス及び静圧スクリュープレスにサーボモータ駆動のものを用いることによって、横型アプセッタ方式の欠点をほとんど解消することであり、またこれによってプレスの保守費用をほとんど不要とし、フランジ付長軸部品の製造コストを大幅に低減（従来の製造コストに比べて３０％減）させることである。【００１０】また他の目的は、静圧スクリュープレスに、サーボモータを駆動源とする油圧モータ駆動の歯車式静圧スクリュープレスを用いることによって、上記目的達成のほかに、電動モータ駆動よりも静圧スクリュープレスのスクリューのトルクの制御を容易化することであり、またこれによってより容易、かつ効率的にフランジ付長軸部品の鍛造加工ができるようにすることである。
【課題を解決するための手段】
【００１１】要するに本発明方法（請求項１）は、金属製軸用素材の要鍛造箇所を予め高周波炉で変態点以上に局部加熱しておき、縦型のアプセッタである動圧スクリュープレス又は静圧スクリュープレスにより前記局部加熱された要鍛造箇所を前記金属性軸用素材の軸部を保持する下型が一体型である金型を用いてフランジ形状に成形することを特徴とするものである。【００１２】また本発明方法（請求項２）は、金属製軸用素材の要鍛造箇所を予め高周波炉で変態点以上に局部加熱しておき、縦型のアプセッタである動圧スクリュープレスにより前記局部加熱された要鍛造箇所を前記金属性軸用素材の軸部を保持する下型が一体型である金型を用いて２乃至３工程の鍛造加工で完成前の予備的形状に成形し、しかる後にアプセッタである動圧スクリュープレス又は静圧スクリュープレスによりフランジ形状に成形することを特徴とするものである。【００１３】また本発明方法（請求項３）は、前記動圧スクリュープレス及び静圧スクリュープレスは、サーボモータ駆動のものであることを特徴とするものである。【００１４】また本発明方法（請求項４）は、サーボモータを駆動源とする油圧モータ駆動の歯車式静圧スクリュープレスであることを特徴とするものである。【００１５】また本発明（請求項５）は、前記フランジ付長軸部品は、車輛用のアクスルシャフトであることを特徴とするものである。
【発明の効果】
【００１６】本発明は、上記のように、金属製軸用素材の要鍛造箇所を予め高周波炉で変態点以上に局部加熱しておき、縦型のアプセッタである動圧スクリュープレス又は静圧スクリュープレスにより局部加熱された要鍛造箇所を金属性軸用素材の軸部を保持する下型が一体型である金型を用いてフランジ形状に成形するようにしたので、従来不可避とされていた素材の軸直角方向の割型を不要とすることができ、またこの結果鍛造加工時に軸方向の割線が原因の縦筋がフランジ付長軸部品の完成品に全く出ないようにすることができ、また該縦筋を除去するための仕上げ工程が不要となる効果があり、その分のコスト低減を図ることができる効果がある。【００１７】また上記構成によって、材料の移動装置が不要となり、その分装置のコストダウンが可能となり、金型のうち軸部を保持する下型は軸直角方向には割ることなく一体型としているため金型費が安価となり、型締装置も不要となり、段取時間が短くて済み、しかも機械装置が従来よりはるかに安価（従来の横型のアプセッタの２分の１程度）で済むため、とりわけ車輛用のアクスルシャフトの製造に非常な効率化と、コストダウン（従来の製造コストに比べて３０％減）をもたらすことができる効果がある。【００１８】また金属製軸用素材の要鍛造箇所を予め高周波炉で変態点以上に局部加熱しておき、縦型のアプセッタである動圧スクリュープレスにより局部加熱された要鍛造箇所を金属性軸用素材の軸部を保持する下型が一体型である金型を用いて２乃至３工程の鍛造加工で完成前の予備的形状に成形し、しかる後にアプセッタである動圧スクリュープレス又は静圧スクリュープレスによりフランジ形状に成形することによって、小径の素材から相当大きい直径のフランジ部までの鍛造加工を無理なく実施でき、またこの結果とりわけ車輛用のアクスルシャフトの製造効率を飛躍的に向上させ、鍛造加工の大幅なコストダウン（従来の製造コストに比べて３０％減）を達成することができる効果がある。また特にフランジ形状の成形を静圧スクリュープレスにより行うことで、動圧スクリュープレスによる場合よりも装置のフレームの強度が小さくて済み、またこの結果プレス装置の更なるコストダウンを可能とし得る効果がある。【００１９】また縦型の動圧スクリュープレス及び静圧スクリュープレスにサーボモータ駆動のものを用いたので、横型アプセッタ方式の欠点をほとんど解消することができ、またこの結果プレスの保守費用をほとんど不要となり、フランジ付長軸部品の製造コストを大幅に低減（従来の製造コストに比べて３０％減）させることができる効果がある。【００２０】また静圧スクリュープレスに、サーボモータを駆動源とする油圧モータ駆動の歯車式静圧スクリュープレスを用いたので、電動モータ駆動よりも静圧スクリュープレスのスクリューのトルクの制御を容易化することができ、またこの結果より容易、かつ効率的にフランジ付長軸部品の鍛造加工ができるという効果がある。
【図面の簡単な説明】
【００２１】
【図１】素材の斜視図である。
【図２】第１段階の予備的加工が施された素材の斜視図である。
【図３】第２段階の予備的加工が施された素材の斜視図である。
【図４】仕上げ加工が完了したフランジ付長軸部品の一例たる車輛用のアクスルシャフトの斜視図である。
【図５】図１に示すものの正面図である。
【図６】図２に示すものの部分縦断面正面図である。
【図７】図３に示すものの部分縦断面正面図である。
【図８】図４に示すものの部分縦断面正面図である。
【図９】金型の上型及び下型の部分縦断面正面図である。
【図１０】下型に予備的加工が施された素材が取り付けられ、上型が下降を開始する状態を示す部分縦断面正面図である。
【図１１】上型が下降して仕上げ鍛造加工が開始され状態を示す部分縦断面正面図である。
【図１２】仕上げ鍛造加工の途中の状態を示す部分縦断面正面図である。
【図１３】仕上げ鍛造加工が完了した状態を示す部分縦断面正面図である。
【図１４】下型に予備的加工が施された素材が取り付けられ、上型が下降を開始する状態を示す縦型の静圧スクリュープレスの部分縦断面正面図である。
【図１５】仕上げ鍛造加工の途中の状態を示す縦型の静圧スクリュープレスの部分縦断面正面図である。
【図１６】仕上げ鍛造加工が完了した状態を示す縦型の静圧スクリュープレスの部分縦断面正面図である。
【発明を実施するための形態】
【００２２】以下本発明を図面に示す実施例に基づいて説明する。図１から図８に示すように、本発明に係るフランジ付長軸部品の鍛造加工方法は、金属製軸用素材１の要鍛造箇所２を予め高周波炉で変態点以上に局部加熱しておき（図１、図５）、縦型のアプセッタである動圧スクリュープレス（図示せず）により局部加熱された要鍛造箇所２を、金属性軸用素材１の軸部を保持する下型１８が一体型である金型１７を用いて２乃至３工程の鍛造加工で、完成前の第１の予備的形状１ａ（図２、図６）、第２の予備的形状１ｂ（図３、図７）に順次成形し、しかる後に縦型のアプセッタである動圧スクリュープレス（図示せず）又は静圧スクリュープレス３（図１４から図１６）によりフランジ形状１ｃに成形して、図４、図８に示すような軸部４ａの一端にフランジ部４ｃが形成されてこれらが一体となった完成品としてのフランジ付長軸部品の一例たる車輛用のアクスルシャフト４に鍛造加工する方法である。
【００２３】金属製軸用素材１は、車輛用のアクスルシャフト４が、車輛の駆動輪に用いられるため、車輛において保安上重要な部品であり、車輛の走行中には向きの異なる（正逆の）大きなトルクが作用するほかに、曲げ荷重や衝撃荷重が作用し、フランジ部４ｃには、車輪からの諸々の反力が作用し、金属疲労を起こし易い部品であるから、十分な強度と、特に靱性を有する耐高荷重の金属が用いられ、主として構造用圧延鋼材の丸棒が用いられる。
本発明で用いる金属製軸用素材１の寸法としては、直径が例えば４０ｍｍから１２０ｍｍ、長さが１ｍ以上のものが用いられ、アクスルシャフト４としての製品段階でのフランジ部４ｃの直径は例えば１４０ｍｍから４００ｍｍで、フランジ４ｃの厚さは例えば１０ｍｍから３０ｍｍで、全長は例えば５００ｍｍから１ｍ以上のものとなる。
なお、金属製軸用素材１は、強度よりも軽量であること、錆に強いこと等の要望がある場合のフランジ付長軸部品では、材質は鋼には限定されず、真鍮、銅、アルミニュウム、チタン合金等の非鉄金属が用いられることもある。
【００２４】高周波炉については、公知であるので説明は省略するが、高周波炉によれば高周波誘導加熱により、金属製軸用素材１の要鍛造箇所２を任意の範囲で任意の温度に短時間で加熱することができ、鋼の変態点は７２１℃であるから、金属製軸用素材１の要鍛造箇所２は、７２１℃以上、即ち鋼の熱間鍛造温度まで加熱され、赤熱状態となって鍛造加工されることになる。
【００２５】縦型のアプセッタであるスクリュープレスについては、最初の２乃至３工程の荒地仕上げとしてのプリフォームのための鍛造加工では、静圧スクリュープレスは用いられず、縦型のアプセッタである下型上昇式の動圧スクリュープレスのみが用いられ、またフランジ部４ｃの仕上げ工程では静圧スクリュープレス３に加えて動圧スクリュープレス（図示せず）も使用できるが、動圧スクリュープレスについての詳細な説明は省略する。
【００２６】縦型のアプセッタである静圧スクリュープレス３は、サーボモータで直接駆動するタイプの歯車式のもの（図示せず）を用いてもよく、また図１４から図１６に示すサーボモータ５を駆動源とする油圧モータ駆動の静圧スクリュープレス３を用いてもよい。
本実施例では、サーボモータ５を駆動源とし、油圧ポンプ６から供給される圧油により駆動される油圧モータ８駆動の歯車式の静圧スクリュープレス３を用いているので、これについて説明する。サーボモータ５の矢印Ａ又はＢ方向の回転は、その回転軸５ａに固着されたカップリング７により油圧ポンプ６の回転軸６ａに伝達され、圧油は油圧配管９により油圧モータ８に供給されるようになっている。
なお、油圧モータ８は、これをサーボモータ５に置き換えて、サーボモータ５により直接ピニオン１０を回転させ、該ピニオンを介して歯車１１を回転させるようにしてもよい。この場合にはカップリング７、油圧ポンプ６、油圧配管９及び油圧モータ８等を省略することができ、図示の実施例よりも更に設備費を低減させることができる。
【００２７】図１４から図１６において、油圧モータ８が矢印Ｃ又はＤの如く回転すると、その回転軸８ａに固着されたピニオン１０が同方向に回転し、これに噛合したフライホイール１１の外周の歯車１１ａを矢印Ｅ又はＦの如く回転させ、このフライホイール１１の回転が該フライホイールに固着されたリードスクリュー１２に伝達され、該リードスクリュー１２ａがスライド１３と一体のガイドスクリュー１４に噛合しているため、フライホイール１１が矢印Ｆの如く、上から見て時計方向に回転すると、スライド１３は矢印Ｇの如くスライドガイドにより案内されて上昇し、フライホイール１１が矢印Ｅの如く上から見て反時計方向に回転すると、矢印Ｈの如く下降する。
【００２８】スライド１３には、上型１６が固着され、下型１８はベース１９に固着されているので、下型１８に取り付けられた金属製軸用素材１は、スライド１３の下降動作により上型１６と下型１８とに挟まれて鍛造加工されるようになっている。
また油圧モータ８が逆回転してフライホイール１１が矢印Ｆの如く回転すると、スライド１３を介して上型１６が矢印Ｇの如く上昇して下型１８から離脱し、鍛造加工が完了するようになっている。
【００２９】金型１７は、図９に示すように、使用するプレスが縦型の動圧スクリュープレス又は静圧スクリュープレス３であるため、金属製軸用素材１の軸直角方向には割る必要はなく、単に上型１６と下型１８に割ってあればよく、上型１６はフランジ部４ｃの厚さの上半分の形状に合わせて形成された一体型であり、下型１８も一体型でありフランジ部４ｃの厚さの下半分の形状に合わせて形成されている。そして両方が合わさることで鍛造加工がなされ、金属製軸用素材１にはフランジ部４ｃが形成されるようになっている。
【００３０】本発明は、上記のように構成されており、以下のその作用について説明する。金属製軸用素材１は、まず要鍛造箇所２が部分的に高周波炉により鋼の変態点、即ち７２１℃以上に加熱され、赤熱状態となって、図示しない縦型の動圧スクリュープレスの上昇する下型に取り付けられ、上型との間で熱間鍛造加工がなされ、図１及び図５の単なる丸棒状態から図２及び図６に示すように要鍛造箇所２がやや膨らんだ団子形状の第１の予備的形状１ａにプリフォームされる。
【００３１】次いで、要鍛造箇所２を上記と同様に縦型の動圧スクリュープレスの次の下型に取り付けて２回目の熱間鍛造加工を行い、これによって図３及び図７に示すようなフランジ形に近い団子状の第２の予備的形状１ｂまでプリフォームされる。
なお、図示の実施例では、プリフォームは２工程として説明したが、これは３工程になることもある。
【００３２】最後に、再び金属製軸用素材１の要鍛造箇所２を、同様に縦形の動圧スクリュープレス（図示せず）、又は図１０及び図１４に示すように、静圧スクリュープレス３の仕上げ用の下型１８に取り付け、サーボモータ５及び油圧ポンプ６を介して油圧モータ８を回転させ、そのピニオン１０で歯車１１ａを介してフライホイール１１を矢印Ｅの如く回転させて上型１６を矢印Ｈの如く下降させ、下型１８との間でフランジ形状に近い要鍛造箇所２を熱間鍛造加工し、図１１、図１２及び図１５に示す中間的な鍛造工程を経て、図１３及び図１６に示すような完成状態まで上型を下降させて、金属製軸用素材１には、完成品としてのフランジ部４ｃが形成され、油圧モータ８が矢印矢印Ｄの方向に逆回転することによりフライホイール１１も矢印Ｆ方向に逆回転してスライド１３及び上型１６が矢印Ｇの如く上昇して、図４及び図８に示すような車輛用のアクスルシャフト４が完成する。
このように最後の仕上げ鍛造加工工程で、縦型の動圧スクリュープレス又は静圧スクリュープレス３を用いるが、とりわけ静圧スクリュープレス３においては、上型の下降速度は非常に滑らかであり、かつ油圧モータ８を使用しているため、速度制御がし易く、理想的な鍛造条件で加工を行うことができ、従来に比べて少ない鍛造加工工程で大きなフランジ部４ｃのある車輛用のアクスルシャフト４の鍛造加工を無理なく行うことが可能である。
また静圧スクリュープレス３によると、動圧スクリュープレスよりもフレームの強度が小さくて済み、この点でも静圧スクリュープレス３が有利である。ただしフレームの強度を増せば動圧スクリュープレスでもフランジ部４ｃの仕上げ成形に十分対応することができる。
【符号の説明】
【００３３】  １    金属製軸用素材
１ａ  第１の予備的形状
１ｂ  第２の予備的形状
１ｃ  フランジ形状
２    要鍛造箇所
３    静圧スクリュープレス
４    フランジ付長軸部品の一例たる車輛用のアクスルシャフト
４ａ  軸部
４ｃ  フランジ部
５    サーボモータ
５ａ  回転軸
６    油圧ポンプ
６ａ  回転軸
７    カップリング
８    油圧モータ
８ａ  回転軸
９    油圧配管
１０    ピニオン
１１    フライホイール
１１ａ  歯車
１２    リードスクリュー
１３    スライド
１４    ガイドスクリュー
１５    スライドガイド
１６    上型
１７    金型
１８    下型
１９    ベース
Ａ    矢印
Ｂ    矢印
Ｃ    矢印
Ｄ    矢印
Ｅ    矢印
Ｆ    矢印
Ｇ    矢印
Ｈ    矢印
【図１】
2014237179.tif 000003
【図２】
2014237179.tif 000004
【図３】
2014237179.tif 000005
【図４】
2014237179.tif 000006
【図５】
2014237179.tif 000007
【図６】
2014237179.tif 000008
【図７】
2014237179.tif 000009
【図８】
2014237179.tif 000010
【図９】
2014237179.tif 000011
【図１０】
2014237179.tif 000012
【図１１】
2014237179.tif 000013
【図１２】
2014237179.tif 000014
【図１３】
2014237179.tif 000015
【図１４】
2014237179.tif 000016
【図１５】
2014237179.tif 000017
【図１６】
2014237179.tif 000018
【手続補正書】
【提出日】平成26年9月11日(2014.9.11)
【手続補正１】
【補正対象書類名】明細書
【補正対象項目名】０００６
【補正方法】変更
【補正の内容】
【０００６】
本発明は、上記した従来技術の欠点を除くためになされたものであって、その目的とするところは、金属製軸用素材の要鍛造箇所を予め高周波炉で変態点以上に局部加熱しておき、縦型のアプセッタである動圧スクリュープレス又は静圧スクリュープレスにより局部加熱された要鍛造箇所を金属製軸用素材の軸部を保持する下型が一体型である金型を用いてフランジ形状に成形することによって、従来不可避とされていた素材の軸直角方向の割型を不要とすることであり、またこれによって鍛造加工時に軸方向の割線が原因の縦筋がフランジ付長軸部品の完成品に全く出ないようにすることであり、また該縦筋を除去するための仕上げ工程を不要として、その分のコスト低減を図ることである。
【手続補正２】
【補正対象書類名】明細書
【補正対象項目名】０００８
【補正方法】変更
【補正の内容】
【０００８】
また他の目的は、金属製軸用素材の要鍛造箇所を予め高周波炉で変態点以上に局部加熱しておき、縦型のアプセッタである動圧スクリュープレスにより局部加熱された要鍛造箇所を金属製軸用素材の軸部を保持する下型が一体型である金型を用いて２乃至３工程の鍛造加工で完成前の予備的形状に成形し、しかる後にアプセッタである動圧スクリュープレス又は静圧スクリュープレスによりフランジ形状に成形することによって、小径の素材から相当大きい直径のフランジ部までの鍛造加工を無理なく実施できるようにすることであり、またこれによってとりわけ車輛用のアクスルシャフトの製造効率を飛躍的に向上させ、鍛造加工の大幅なコストダウン（従来の製造コストに比べて３０％減）を達成することである。また特にフランジ形状の成形を静圧スクリュープレスにより行うことで、動圧スクリュープレスによる場合よりも装置のフレームの強度が小さくて済むようにし、またこれによってプレス装置の更なるコストダウンを可能とすることである。
【手続補正３】
【補正対象書類名】明細書
【補正対象項目名】００１１
【補正方法】変更
【補正の内容】
【００１１】
要するに本発明方法（請求項１）は、金属製軸用素材の要鍛造箇所を予め高周波炉で変態点以上に局部加熱しておき、縦型のアプセッタである動圧スクリュープレス又は静圧スクリュープレスにより前記局部加熱された要鍛造箇所を前記金属製軸用素材の軸部を保持する下型が一体型である金型を用いてフランジ形状に成形することを特徴とするものである。
【手続補正４】
【補正対象書類名】明細書
【補正対象項目名】００１２
【補正方法】変更
【補正の内容】
【００１２】
また本発明方法（請求項２）は、金属製軸用素材の要鍛造箇所を予め高周波炉で変態点以上に局部加熱しておき、縦型のアプセッタである動圧スクリュープレスにより前記局部加熱された要鍛造箇所を前記金属製軸用素材の軸部を保持する下型が一体型である金型を用いて２乃至３工程の鍛造加工で完成前の予備的形状に成形し、しかる後にアプセッタである動圧スクリュープレス又は静圧スクリュープレスによりフランジ形状に成形することを特徴とするものである。
【手続補正５】
【補正対象書類名】明細書
【補正対象項目名】００１６
【補正方法】変更
【補正の内容】
【００１６】
本発明は、上記のように、金属製軸用素材の要鍛造箇所を予め高周波炉で変態点以上に局部加熱しておき、縦型のアプセッタである動圧スクリュープレス又は静圧スクリュープレスにより局部加熱された要鍛造箇所を金属製軸用素材の軸部を保持する下型が一体型である金型を用いてフランジ形状に成形するようにしたので、従来不可避とされていた素材の軸直角方向の割型を不要とすることができ、またこの結果鍛造加工時に軸方向の割線が原因の縦筋がフランジ付長軸部品の完成品に全く出ないようにすることができ、また該縦筋を除去するための仕上げ工程が不要となる効果があり、その分のコスト低減を図ることができる効果がある。
【手続補正６】
【補正対象書類名】明細書
【補正対象項目名】００１８
【補正方法】変更
【補正の内容】
【００１８】
また金属製軸用素材の要鍛造箇所を予め高周波炉で変態点以上に局部加熱しておき、縦型のアプセッタである動圧スクリュープレスにより局部加熱された要鍛造箇所を金属製軸用素材の軸部を保持する下型が一体型である金型を用いて２乃至３工程の鍛造加工で完成前の予備的形状に成形し、しかる後にアプセッタである動圧スクリュープレス又は静圧スクリュープレスによりフランジ形状に成形することによって、小径の素材から相当大きい直径のフランジ部までの鍛造加工を無理なく実施でき、またこの結果とりわけ車輛用のアクスルシャフトの製造効率を飛躍的に向上させ、鍛造加工の大幅なコストダウン（従来の製造コストに比べて３０％減）を達成することができる効果がある。また特にフランジ形状の成形を静圧スクリュープレスにより行うことで、動圧スクリュープレスによる場合よりも装置のフレームの強度が小さくて済み、またこの結果プレス装置の更なるコストダウンを可能とし得る効果がある。
【手続補正７】
【補正対象書類名】明細書
【補正対象項目名】００２２
【補正方法】変更
【補正の内容】
【００２２】
以下本発明を図面に示す実施例に基づいて説明する。図１から図８に示すように、本発明に係るフランジ付長軸部品の鍛造加工方法は、金属製軸用素材１の要鍛造箇所２を予め高周波炉で変態点以上に局部加熱しておき（図１、図５）、縦型のアプセッタである動圧スクリュープレス（図示せず）により局部加熱された要鍛造箇所２を、金属製軸用素材１の軸部を保持する下型１８が一体型である金型１７を用いて２乃至３工程の鍛造加工で、完成前の第１の予備的形状１ａ（図２、図６）、第２の予備的形状１ｂ（図３、図７）に順次成形し、しかる後に縦型のアプセッタである動圧スクリュープレス（図示せず）又は静圧スクリュープレス３（図１４から図１６）によりフランジ形状１ｃに成形して、図４、図８に示すような軸部４ａの一端にフランジ部４ｃが形成されてこれらが一体となった完成品としてのフランジ付長軸部品の一例たる車輛用のアクスルシャフト４に鍛造加工する方法である。